(57)【特許請求の範囲】
【請求項１】
水に対する溶解度が２５℃で１００ｐｐｍ以下である水難溶性農薬原体（ａ）と、水に対する溶解度が２５℃で１００ｐｐｍ以下である水難溶性炭化水素系溶剤（ｂ）と、水に対する溶解度及び油に対する溶解度が２５℃で１００ｐｐｍ以下である水及び油難溶性農薬原体（ｃ）と、界面活性剤（ｄ）と、芳香族系ビニル系樹脂（ｅ）と、水（ｆ）とを含有するサスポエマルジョン型の農園芸用農薬組成物。
【請求項２】
水難溶性農薬原体（ａ）が０．１〜３０重量部、水難溶性炭化水素系溶剤（ｂ）が０．１〜５０重量部、水及び油難溶性農薬原体（ｃ）が０．１〜３０重量部、界面活性剤（ｄ）が１〜１５重量部、芳香族系ビニル系樹脂（ｅ）が１〜２０重量部、並びに水（ｆ）が１〜９６．８重量部である請求項１に記載のサスポエマルジョン型の農園芸用農薬組成物。
【請求項３】
芳香族系ビニル系樹脂（ｅ）がスチレン系樹脂である請求項１又は２に記載のサスポエマルジョン型の農園芸用農薬組成物。
【請求項４】
水難溶性炭化水素系溶剤（ｂ）が、互いに同一又は異なる１〜４の炭素数２〜５のアルキル基を有する芳香族系炭化水素である請求項１〜３のいずれか一項に記載のサスポエマルジョン型の農園芸用農薬組成物。
【請求項５】
水難溶性炭化水素系溶剤（ｂ）が、互いに同一又は異なる１〜４の炭素数２〜５のアルキル基を有するアルキルナフタレンである請求項１〜４のいずれか一項に記載のサスポエマルジョン型の農園芸用農薬組成物。
【請求項６】
水難溶性農薬原体（ａ）が水難溶性除草剤である請求項１〜５のいずれか一項に記載のサスポエマルジョン型の農園芸用農薬組成物。
【請求項７】
水及び油難溶性農薬原体（ｃ）が水及び油難溶性除草剤である請求項６に記載のサスポエマルジョン型の農園芸用農薬組成物。
【請求項８】
界面活性剤（ｄ）が、ポリオキシエチレン・ポリオキシプロピレンブロックポリマー、ポリオキシエチレントリスチリルフェニルエーテル、ジアルキルスルホこはく酸塩又はソルビタン脂肪酸エステルからなる群から選択される１種以上である請求項１〜７のいずれか一項に記載のサスポエマルジョン型の農園芸用農薬組成物。
【請求項９】
粒径が０．１〜５μｍである請求項１〜８のいずれか一項に記載のサスポエマルジョン型の農園芸用農薬組成物。
【請求項１０】
水田に散布することを特徴とする請求項１〜９のいずれか一項に記載のサスポエマルジョン型の農園芸用農薬組成物の使用方法。
【発明の詳細な説明】
【０００１】
【発明の属する技術分野】
本発明は、農作物に付着しても薬害が発生せず、さらに低温並びに高温において長期間貯蔵した後においても保存安定性に優れるサスポエマルジョン製剤に関する。
【０００２】
【従来の技術】
農薬原体は、取扱いの容易さ、または特定の組み合わせが相乗効果を奏するため、しばしば作物に混合物として散布される。使用の容易性作業の効率化のためには、あらかじめ混合した液体配合物を農家に提供することが望ましい。しかしながら、全ての農薬原体の組み合わせが相溶性なわけでなく、また長期間安定なわけでもない。特に液状原体と固体原体はその相溶性に大きな問題があり実用性のある混合物を作るのは非常に難しい。
【０００３】
上記の問題に対する一つの解決方法として、サスポエマルジョン製剤が知られている。サスポエマルジョン（ＳＥ）とは、１つの成分のエマルジョン濃縮物（ＥＣ）と、他成分のサスペンジョン濃縮物（ＳＣ）との混合物であり、取扱いの容易さ等により種々の組成が検討されてきた。
【０００４】
例えば（イ）植物保護有効物質の新規なサスポエマルジョン（特開昭６３−８３００１）、（ロ）スルホ尿素系又はフェニル尿素系からの除草剤を用いたフェノキサプロップエチルの保存安定性の技術に困難のないサスポエマルジョン製剤（特開平５−１３２４０６）、（ハ）スルホニル尿素を水分散液にしたサスポエマルジョン製剤（特開平６−２１９９１３）、（ニ）固体としてジチオカルバマートを含み、乳化された成分としてトリアゾール、モルホリンまたはピリミジンを含むサスポエマルジョン製剤（特開平８−６７６０３）等が知られている。
【０００５】
しかしながら従来の（イ）〜（ニ）のサスポエマルジョン製剤では、溶剤を必要とするエマルジョンと、サスペンジョンとの組み合わせの場合、散布時に薬剤の農作物への付着力が上昇し、更に薬剤が付着後に葉面で拡展するため有効成分が農作物の伸長部に接触し易くなり、重大な薬害を引き起こすといった問題点を有する。
また、一般的にサスポエマルジョン製剤は加水分解性のある農薬原体の分解を従来の水性懸濁状組成物（フロアブル）より大幅に促進するといった問題点を有することが知られている。
【０００６】
例えば（ハ）のサスポエマルジョン製剤では、ポリアクリル誘導体を用いることによりスルホニル尿素の分解抑制を行っているが、このポリアクリル酸誘導体を用いたサスポエマルジョン製剤でも薬剤の組み合わせによっては効果的にその分解抑制機能が働かない。
また（イ）〜（ニ）のサスポエマルジョン製剤では高い溶解力をもった有機溶剤を使用した場合、サスペンジョンとエマルジョンの凝集が発生し易い等の問題点がある。
【０００７】
【発明が解決しようとする課題】
本発明が解決しようとする課題は、農作物に付着しても薬害が発生せず、加水分解性の高い除草活性成分の分解が効果的に抑制され、また、低温並びに高温において長期間貯蔵した後においても保存安定性に優れ、更にまた水面及び水中での分散性及び拡散性に優れたサスポエマルジョン製剤を提供することにある。
【０００８】
【課題を解決するための手段】
本発明者等は、これらの課題を解決するため種々研究した結果、農作物、特に農作物の葉面に付着しても薬剤の接着力により葉面から伸長部へ薬剤が展延せず薬害を防止することができ、また加水分解性の高い農薬原体の分解が効果的に抑制され、長期にわたり優れた保存安定性を示し、さらに水面及び水中での分散性及び拡散性に優れ、安定した防除効果を示すサスポエマルジョン製剤を見い出し、本発明を完成するに至った。
【０００９】
即ち本発明は、
（１）  水に対する溶解度が２５℃で１００ｐｐｍ以下である水難溶性農薬原体（ａ）と、水に対する溶解度が２５℃で１００ｐｐｍ以下である水難溶性炭化水素系溶剤（ｂ）と、水に対する溶解度及び油に対する溶解度が２５℃で１００ｐｐｍ以下である水及び油難溶性農薬原体（ｃ）と、界面活性剤（ｄ）と、芳香族系ビニル系樹脂（ｅ）と、水（ｆ）とを含有するサスポエマルジョン型の農園芸用農薬組成物、
【００１０】
（２）  水難溶性農薬原体（ａ）が０．１〜３０重量部、水難溶性炭化水素系溶剤（ｂ）が０．１〜５０重量部、水及び油難溶性農薬原体（ｃ）が０．１〜３０重量部、界面活性剤（ｄ）が１〜１５重量部、芳香族系ビニル系樹脂（ｅ）が１〜２０重量部、並びに水（ｆ）が１〜９６．８重量部である（１）に記載のサスポエマルジョン型の農園芸用農薬組成物、
【００１１】
（３）  芳香族系ビニル系樹脂（ｅ）がスチレン系樹脂である（１）又は（２）に記載のサスポエマルジョン型の農園芸用農薬組成物、
（４）  水難溶性炭化水素系溶剤（ｂ）が、互いに同一又は異なる１〜４の炭素数２〜５のアルキル基を有する芳香族系炭化水素である（１）〜（３）のいずれか一に記載のサスポエマルジョン型の農園芸用農薬組成物、
【００１２】
（５）  水難溶性炭化水素系溶剤（ｂ）が、互いに同一又は異なる１〜４の炭素数２〜５のアルキル基を有するアルキルナフタレンである（１）〜（４）のいずれか一に記載のサスポエマルジョン型の農園芸用農薬組成物、
（６）  水難溶性農薬原体（ａ）が水難溶性除草剤である（１）〜（５）のいずれか一に記載のサスポエマルジョン型の農園芸用農薬組成物、
【００１３】
（７）  水及び油難溶性農薬原体（ｃ）が水及び油難溶性除草剤である（６）に記載のサスポエマルジョン型の農園芸用農薬組成物、
（８）  界面活性剤（ｄ）が、ポリオキシエチレン・ポリオキシプロピレンブロックポリマー、ポリオキシエチレントリスチリルフェニルエーテル、ジアルキルスルホこはく酸塩又はソルビタン脂肪酸エステルからなる群から選択される１種以上である（１）〜（７）のいずれか一に記載のサスポエマルジョン型の農園芸用農薬組成物、
【００１４】
（９）  粒径が０．１〜５μｍである（１）〜（８）のいずれか一に記載のサスポエマルジョン型の農園芸用農薬組成物、
（１０）  水田に散布することを特徴とする（１）〜（９）のいずれか一に記載のサスポエマルジョン型の農園芸用農薬組成物の使用方法、
を提供するものである。
【００１５】
【発明の実施の形態】
本発明の水難溶性農薬原体（ａ）とは、水に対する溶解度が２５℃で１００ｐｐｍ以下の農薬原体を指し、除草剤、殺菌剤、殺虫剤及び殺ダニ剤などが挙げられる。
水難溶性農薬原体（ａ）のうち除草剤としては、例えば、Ｏ−３−ｔｅｒｔ−ブチルフェニル−６−メトキシ−２−ピリジル（メチル）チオカルバマート  （一般名、ピリブチカルブ）、５−（２，４−ジクロロフェノキシ）−２−ニトロメチルベンゾアート  （一般名、ビフェノックス）、２−クロロ−Ｎ−（３−メトキシ−２−テニル）−２’，６’−ジメチルアセトアニリド  （一般名、テニルクロール）、２−（１，２−ジメチルプロピルアミノ）−４−エチルアミノ−６−メチルチオ−１，３，５−トリアジン  （一般名、ジメタメトリン）、２−クロロ−２’，６’−ジエチル−Ｎ−（２−プロポキシエチル）−アセトアニリド  （一般名、プレチラクロール）、
【００１６】
１−（α，α−ジメチルベンジル）−３−（パラトリル）尿素  （一般名、ダイムロン）、Ｓ，Ｓ−ジメチル−２−（ジフルオロメチル）−４−イソブチル−６−（トリフルオロメチル）−３，５−ピリジンジカルボチオナート（一般名、ジチオピル）、Ｓ−ベンジル−Ｎ−（１，２−ジメチルプロピル）−Ｎ−エチルチオカルバマート  （一般名、エスプロカルブ）、２，３−ジヒドロ−３，３−ジメチルベンゾフラン−５−イル  エタンスルホナート  （一般名、ベンフレセート）等が挙げられる。
【００１７】
これらのうち、Ｏ−３−ｔｅｒｔ−ブチルフェニル−６−メトキシ−２−ピリジル（メチル）チオカルバマート、２−（１，２−ジメチルプロピルアミノ）−４−エチルアミノ−６−メチルチオ−１，３，５−トリアジン、２−クロロ−２’，６’−ジエチル−Ｎ−（２−プロポキシエチル）−アセトアニリド、Ｓ，Ｓ−ジメチル−２−（ジフルオロメチル）−４−イソブチル−６−（トリフルオロメチル）−３，５−ピリジンジカルボチオナート、Ｓ−ベンジル−Ｎ−（１，２−ジメチルプロピル）−Ｎ−エチルチオカルバマート、２，３−ジヒドロ−３，３−ジメチルベンゾフラン−５−イル  エタンスルホナートが好ましく用いられる。
【００１８】
また、水難溶性農薬原体（ａ）のうち殺菌剤としては、２−メチル−３’−イソプロポキシベンズアニリド  （一般名、メプロニル）、４，５，６，７−テトラクロロイソフタロニトリル  （一般名、ＴＰＮ）、ジメチル−４，４’−Ｏ−フェニレンビス（３−チオアロファナート）  （一般名、チオファネートメチル）等が挙げられる。
【００１９】
また、水難溶性農薬原体（ａ）のうち殺虫剤又は殺ダニ剤としては、ジメチル−２−クロロ−１−（２，４−ジクロロフェニル）ビニルホスファート  （一般名、ジメチルビンホス）、１−ナフチルカルバマート  （一般名、ＮＡＣ）、ｍ−トリルメチルカルバマート  （一般名、ＭＴＭＣ）、Ｓ−４−フェノキシブチル−Ｎ，Ｎ−ジメチルチオカルバマート  （一般名、フェノチオカルブ）、２−ｓｅｃ−ブチルフェニル−Ｎ−メチルカルバマート  （一般名、ＢＰＭＣ）、２−（４−エトキシフェニル）−２−メチルプロピル−３−フェノキシベンジルエーテル  （一般名、エトフェンプロックス）等が挙げられる。
本発明の農園芸用農薬組成物には、これらの水難溶性農薬原体を１種以上用いることができ、除草剤、殺菌剤、殺虫剤等を複数種混合することも可能である。
【００２０】
本発明で使用される水難溶性炭化水素系溶剤（ｂ）は、水に対する溶解度が２５℃で１００ｐｐｍ以下である炭化水素系溶剤を指し、互いに同一若しくは異なる１〜４の炭素数２〜１０のアルキル基を置換基として有する芳香族炭化水素系溶剤等が挙げられる。さらにこれらの例としてアルキルベンゼン若しくはアルキルナフタレンなどが挙げられるが、好ましくはアルキルナフタレンが挙げられる。
【００２１】
アルキルナフタレンは、ナフタレン骨格に互いに同一若しくは異なる１〜４の炭素数２〜１０のアルキル基を置換基として有するものが望ましく、例えばこれらの例としてジイソプロピルナフタレン（例えば、Ｒｕｅｔａｓｏｌｖ  ＤＩ、呉羽化学工業株式会社製、ＫＭＣ−１１３）、ジメチルモノプロピルナフタレン（例えば日鉱石油化学株式会社製、ＰＡＤ−１）、ジメチルジプロピルナフタレン（例えば日鉱石油化学株式会社製、ＰＡＤ−２）、モノメチルモノプロピルナフタレン（例えば日鉱石油化学株式会社製、ＰＡＤ−３）等が挙げられ、このうち、ジイソプロピルナフタレン、ジメチルモノプロピルナフタレン、ジメチルジプロピルナフタレンが好ましく用いられる。
【００２２】
本発明の水及び油難溶性農薬原体（ｃ）とは、水に対する溶解度が１００ｐｐｍ以下であり、アルキルナフタレンに対する溶解度が１００ｐｐｍ以下の農薬原体を指し、除草剤、殺菌剤、殺虫剤、殺ダニ剤等が挙げられる。
【００２３】
このような水及び油難溶性農薬原体（ｃ）のうち除草剤としては、例えば、メチル−α−（４，６−ジメトキシピリミジン−２−イル）カルバモイルスルファモイル］−ｏ−トルアート  （一般名、ベンスルフロンメチル）、２−ブロモ−Ｎ−（α，α−ジメチルベンジル）−３，３−ジメチルブタナミド  （一般名、ブロモブチド）、１−（２−クロロイミダゾ［１，２−ａ］ピリジン−３−イルスルホニル）−３−（４，６−ジメトキシピリジン−２−イル）尿素  （一般名、イマゾスルフロン）、
【００２４】
１−｛［Ｏ−（シクロプロピルカルボニル）フェニル］スルファモイル｝−３（４，６−ジメトキシ−２−ピリミジニル）−尿素  （一般名、シクロスルファムロン）等が挙げられ、このうち好ましくはメチル−α−（４，６−ジメトキシピリミジン−２−イル）カルバモイルスルファモイル］−ｏ−トルアート、１−｛［Ｏ−（シクロプロピルカルボニル）フェニル］スルファモイル｝−３（４，６−ジメトキシ−２−ピリミジニル）−尿素が挙げられる。
【００２５】
また、このような水及び油難溶性農薬原体（ｃ）のうち殺菌剤としては、例えば、マンガニーズエチレンビス（ジチオカルバマート）  （一般名、マンネブ）、３−アリルオキシ−１，２−ベンゾイソチアゾール−１，１−ジオキシド  （一般名、プロペナゾール）等が挙げられる。
さらにまた、このような水及び油難溶性農薬原体（ｃ）のうち殺虫剤としては、トリシクロヘキシルチンヒドロオキシド  （一般名、プリクトラン）等が挙げられる。
【００２６】
本発明の農園芸用農薬組成物には、これらの水及び油難溶性農薬原体を１種以上用いることができ、除草剤、殺菌剤、殺虫剤等を複数種混合することも可能である。
【００２７】
また、本発明のサスポエマルジョン型の農園芸用農薬組成物に保存安定性を損なわない範囲で水溶性農薬製剤を添加することも可能である。
【００２８】
本発明で使用される界面活性剤（ｄ）としては、ノニオン系、アニオン系界面活性剤が用いられる。具体的にはポリオキシエチレントリスチリルフェニルエーテル、ポリオキシエチレン・ポリオキシプロピレンブロックポリマー、ジアルキルスルホこはく酸塩、ソルビタン脂肪酸エステルであり、これらを単独で用いても、併用しても良い。
【００２９】
ポリオキシエチレントリスチリルフェニルエーテルとしては、ポリオキシエチレン（５〜４０モル）のトリスチリルフェニルエーテル等が挙げられる。
ポリオキシエチレン・ポリオキシプロピレンブロックポリマーとしては、平均分子量が５００〜２０，０００、好ましくは１，０００〜１０，０００のものが挙げられる。また当該ブロックポリマー中のポリオキシエチレンの比率は５〜７０％が好ましく、より好ましくは２０〜６５％である。
【００３０】
ジアルキルスルホこはく酸塩としては、炭素数１〜２０の直鎖、分岐鎖又は環状のアルキル基をもつものが挙げられ、例えばジイソブチルスルホこはく酸塩、ジアミルスルホこはく酸塩、ジシクロヘキシルスルホこはく酸塩、ジヘキシルスルホこはく酸塩、ジオクチルスルホこはく酸塩、ジトリデシルスルホこはく酸塩等が挙げられる。
【００３１】
ここでいう塩としては、例えばナトリウム、カリウム、マグネシウム、カルシウム、アンモニウム、エタノールアミン、ジエタノールアミン、トリエタノールアミン等が挙げられる。より具体的には例えば、ジオクチルスルホこはく酸ナトリウム、ジアルキルスルホこはく酸ナトリウム、ジアルキルスルホこはく酸マグネシウム等が好適なものとして挙げられる。
【００３２】
ソルビタン脂肪酸エステルとしては、炭素数５〜２０の脂肪酸とソルビタンのエステルが好ましく、例えばモノパルチミン酸ソルビタン、モノオレイン酸ソルビタン、トリオレイン酸ソルビタン、トリステアリン酸ソルビタン、セスキステアリン酸ソルビタン等が挙げられる。
これらの界面活性剤は、１種又は複数組み合わせて用いることができる。
【００３３】
本発明で使用される芳香族系ビニル系樹脂（ｅ）としては、スチレン系樹脂、フタル酸系樹脂、芳香族ポリアミド系、キシリレン系樹脂、ビスフェノール系樹脂、イソシアナート系樹脂、フェニレン系樹脂等が挙げられ、好ましくはスチレン系樹脂が挙げられる。ここでいう系とは樹脂が一般的な他のモノマー、例えばアクリル酸、ブタジェン、酢酸ビニル、メタクリル酸等との共重合体のものを含むという意味であり、芳香族基を必須成分として持っていれば、その他のモノマーが１種又は複数組み合わされていても良い。
【００３４】
スチレン系樹脂としては、スチレン／アクリル酸系エステル共重合体が好ましく用いられる。例えば、平均分子量が約１００，０００〜９００，０００、好ましくは３００，０００〜７００，０００のスチレン／アクリル酸系エステル共重合体が挙げられ、さらにこれを約１０〜６０重量％含有するディスパージョンの状態で使用するのが好ましい。例えばエマルジョン又はハイドロゾルのような型で使用することが好ましいが、ペレット状の樹脂をアルキルナフタレンに溶かして使用したりすることもできる。
本発明のサスポエマルジョン型の農園芸用農薬組成物は、これらの他に水（ｆ）を必須とする。
【００３５】
本発明の農園芸用農薬組成物の安定性を阻害しない範囲で界面活性剤（ｄ）以外の公知慣用の界面活性剤が添加され得る。該界面活性剤としては、ポリオキシエチレンアルキルフェニルエーテル類、ポリオキシエチレンアリールフェニルエーテル類、ポリオキシエチレンキャスターオイルエーテル類、ポリオキシエチレンソルビタンエステル類、ポリグリセリン脂肪酸エステル類、ソルビット脂肪酸エステル類、ポリオキシエチレンソルビタン脂肪酸エステル等のノニオン界面活性剤が挙げられる。
【００３６】
また、必要に応じて本発明の効果を損なわない範囲で、農薬製剤に公知慣用のアニオン界面活性剤を少量添加することもできる。
また、本発明の農園芸用農薬組成物の安定性を阻害しない範囲でアルキルナフタレン（ｂ）以外の公知慣用の有機溶剤を添加し得る。当該有機溶剤としては、ケトン類、脂肪酸エステル類、フタル酸エステル類、植物油等が挙げられる。
【００３７】
本発明の農園芸用農薬組成物は、上記成分以外に、必要に応じて公知慣用の消泡剤、凍結防止剤、防腐剤、結晶析出防止剤、増粘剤等の添加剤を含んでいても良い。消泡剤としては、例えばシリコン系のものが挙げられる。凍結防止剤としては、例えばエチレングリコール、ジエチレングリコール等のジオール類や、グリコールエーテル類、尿素等が挙げられる。
【００３８】
防腐剤としては例えばベストサイド１０００（大日本インキ化学工業株式会社製）、ベストサイド３００（大日本インキ化学工業株式会社製）等の工業用途の水系混合物に使用される防腐剤が挙げられる。結晶析出防止剤としては、Ａｇｒｉｍｅｒ  ＶＥＭＡシリーズ（ＩＳＰ株式会社製）、Ａｇｒｉｍｅｒ  ＶＡシリーズ（ＩＳＰ  ＪＡＰＡＮ社製）、Ｓｏｋａｌａｎ  ＨＰ５３（ＢＡＳＦ社製）等の水溶性樹脂が挙げられ、また、増粘剤としてはキサンタンガム、ウエランガム等のヘテロポリサッカライドガム、ベントナイト等の無機鉱物、コロイダルシリカ等が挙げられる。
【００３９】
続いて、本発明の農園芸用農薬組成物の製造方法の概要を説明する。
本発明のサスポエマルジョン型の農園芸用農薬組成物の製造方法は、
（イ）  水難溶性農薬原体（ａ）と、水難溶性炭化水素系溶剤（ｂ）と、界面活性剤（ｄ1）と水（ｆ1）とを含むエマルジョン部を製造する。
【００４０】
（ロ）  界面活性剤（ｄ2）と、水（ｆ2）と、水及び油難溶性農薬原体剤（ｃ）とを含むサスペンジョン部を製造する。
【００４１】
（ハ）  最後に（イ）で製造したエマルジョン部、（ロ）で製造したサスペンジョン部、及び芳香族系ビニル系樹脂（ｅ）とを混合する。又は芳香族系ビニル系樹脂（ｅ）はエマルジョン部若しくはサスペンジョン部のどちらか一方に添加して製造し、最後に他の一方と混合しても良い。
【００４２】
さらに詳しく製造方法を説明する。
水難溶性農薬原体（ａ）０．１〜３０重量部、水難溶性炭化水素系溶剤（ｂ）０．１〜５０重量部、界面活性剤（ｄ1）１．０〜１５重量部を混合し、次に水（ｆ1）５〜９６．８重量部中に加えて撹拌混合し、更に乳化機又は湿式粉砕機により粒径０．１〜５μｍ、より好ましくは０．１〜３μｍまで微粒子化しエマルジョン部を製造する。
【００４３】
次に界面活性剤（ｄ2）１〜（１５重量部−エマルジョン部で使用した界面活性剤重量部）重量部と水（ｆ2）５〜（９６．８重量部−エマルジョン部で使用した水重量部）重量部を撹拌混合した系に水及び油難溶性農薬原体剤（ｃ）０．１〜３０重量部を加え、更に撹拌混合して分散した混合スラリーを製造し、湿式粉砕機により粒径０．１〜５μｍ、より好ましくは０．１〜３μｍまで微粒子化しサスペンジョン部を製造する。
【００４４】
最後にエマルジョン部とサスペンジョン部と芳香族系ビニル系樹脂（ｅ）０．１〜３０重量部とを混合してサスポエマルジョンの製造は完了する。又は、芳香族系ビニル系樹脂（ｅ）１〜３０重量部をエマルジョン部若しくはサスペンジョン部のどちらか一方に添加して製造し、最後に他の一方と混合してサスポエマルジョンの製造は完了する。このときサスポエマルジョンの粒径は０．１〜５μｍ、より好ましくは０．１〜３μｍである。
【００４５】
上述した粒径の範囲は、上限を越えると保存安定性が悪くなり好ましくなく、また、下限は実際に工業的に得られるものであり、本来は特に下限は限定されない。
ここでいう乳化機としては、公知慣用の乳化機であり、ホモジナイザー、高圧乳化機、超音波乳化機等が挙げられる。また粉砕機としては公知慣用の粉砕機であり、ボールミル、ジェット粉砕機、衝撃微粒粉砕機等が挙げられるが、特に好ましくは微小球形の剛体ビーズ（ガラス，セラミック等）と共に混合スラリーを高速撹拌して微粉砕する湿式粉砕機を用いる方法が挙げられ、例えばダイノミルＫＤＬ型、ＷＩＬＬＹ  Ａ．ＢＡＣＨＯＦＥＮ  ＡＧ  Ｍａｓｃｈｉｎｅｎｆａｂｒｉｋ  Ｂａｓｅｌ社製、アシザワＬＭＺ型、アシザワ株式会社製、サンドグラインダー、アイメックス株式会社製等が挙げられる。
【００４６】
また、界面活性剤（ｄ）は、エマルジョン部を製造する場合とサスペンジョン部を製造する場合において同じ剤を使用することが好ましいが、複数の界面活性剤を使用する場合は、添加組成の割合、種類が若干異なっていても良い。
【００４７】
本発明のサスポエマルジョン型の農園芸用農薬組成物における水難溶性農薬原体（ａ）の配合割合は、０．１〜３０重量部、より好ましくは１〜１０重量部である。また、アルキルナフタレン（ｂ）の配合割合は０．１〜５０重量部、より好ましくは１〜４０重量部である。さらにまた水及び油難溶性農薬原体（ｃ）の配合割合は０．１〜３０重量部、より好ましくは１〜１０重量部である。さらにまた界面活性剤（ｄ）の配合割合は１〜１５重量部、より好ましくは１〜１０重量部である。さらにまた芳香族系ビニル系樹脂（ｅ）の配合割合は、０．１〜３０重量部、より好ましくは１〜２０重量部である。さらにまた水（ｆ）の配合割合は１０〜９６．８重量部、より好ましくは２０〜６０重量部である。
【００４８】
製造されたサスポエマルジョン型の農園芸用農薬組成物は、従来、別々に散布処理しなければならなかったエマルジョン組成物とサスペンジョン組成物を一度に散布処理することができ、省力的である。
本発明のサスポエマルジョン型の農園芸用農薬組成物の使用方法について説明する。
【００４９】
本サスポエマルジョン型の農園芸用農薬組成物の使用方法としては、植物への施用（茎葉散布）、植物の生育土壌への施用（土壌施用）、田面水への施用（水面施用）、種子への施用（種子処理）等が考えられ、特に田面水への使用（水面施用）に好適に用いられる。
【００５０】
本発明のサスポエマルジョン型の農園芸用農薬組成物を田面水への使用（水面施用）する場合、優れた水中分散性と拡散性を有する為、水田水面の１点または数箇所に直接滴下散布するのみで、使用者が水田に入ることなく、水田に容易に散布することができる。またこの時、散布器具は特に限定されないが、水懸濁状農薬組成物などで通常使用されているプラスティック容器、紙容器などを用いれば良い。この様なプラスティック容器や紙容器を使用して水田面に直接散布する場合は、充填した農薬原体の種類、製剤中への含有量などにより、その散布量が異なる為、一律に特定することはできないが、１０アール当たり、１０〜２０００ｍｌ、好ましくは５０〜１，０００ｍｌを水田に施用する。例えば、５０〜１０００ｍｌの容量に充填したものであれば、１０アール当たり、容器１〜２本程度を水田に使用すれば良い。本発明のサスポエマルジョン型の農園芸用農薬組成物を散布器具により水田面に直接散布したものは、薬液が水面に滴下されると同時に内容物の水面及び水中への拡散がはじまり均一に分散するため、十分な防除効果をもたらす。また、本発明のサスポエマルジョン型の農園芸用農薬組成物は、稲に付着しても、付着葉面での拡展性はほとんどないため、稲の伸長部にまで薬剤が到達することがほとんどなく、このため重大な薬害を引き起こす心配がない。
【００５１】
また、水に希釈して施用する場合は、例えば１０ｍ2の面積に薬剤を散布する時、散布タンクの１０リットルの水に本薬剤を５〜２，０００ｍｌ、より好ましくは１０〜１，０００ｍｌ程度を投入するだけで、作業者が安全で簡単に散布液が調製でき、果樹、野菜などに充分な効果をあげることができる。
【００５２】
本サスポエマルジョン型の農園芸用農薬組成物は、上述した稲だけでなく他の農作物に対しても同様の効果を現す。即ち、芳香族系ビニル系樹（ｅ）の添加により、付着後の水分蒸発時に油層部が増粘し、さらに接着力を発現することで、葉面付着後の当該農園芸用農薬組成物の葉面での展延を防止し、農作物への伸長部への薬剤の展延を防止する。このため、従来のサスポエマルジョン剤で問題となった伸長部への薬剤の展延を効果的に抑制でき、このため農作物が枯死するような重大な薬害は効果的に防止される。
【００５３】
また、本サスポエマルジョン型の農園芸用農薬組成物は、高温、低温の温度変化の激しい条件下でさえ、長期にわたって凝集物を形成することなく、化学的に不安定なスルホニル尿素等の分解を抑制するなど、良好な保存安定性を有する。
【００５４】
【実施例】
以下に本発明の実施例及び比較例を示し、本発明を更に詳細に説明するが、それらは本発明の範囲を何等限定するものではない。
【００５５】
［実施例１］
ピリブチカルブ１０重量部、ベンフレセート８重量部、ジイソプロピルナフタレン（呉羽化学工業株式会社製、ＫＭＣ−１１３）３８重量部、トリオレイン酸ソルビタン（松本油脂製薬株式会社製、ＲＹ−４２５）０．６重量部及びポリオキシエチレン（１６モル）トリスチリルフェニルエーテル（ローヌプーラン株式会社製、ＳＯＰＲＯＰＨＯＲ  ＢＳＵ）１．０重量部を溶融混合した後、
【００５６】
水２４．９５重量部にジオクチルスルホこはく酸ナトリウム（東邦化学工業株式会社製、エアロールＣＴ−１）０．７重量部、平均分子量が１０，０００でポリオキシエチレンの比率が約７０％のポリオキシエチレン・ポリオキシプロピレンブロックポリマー（竹本油脂株式会社製、ニューカルゲン７０１００ＰＢ）１．０重量部、プロピレングリコール５重量部、ベストサイド１０００（大日本インキ化学工業株式会社製）０．０５重量部、消泡剤（トーレ・ダウコーニングシリコーン株式会社製、ＳＭ５５１２）０．１重量部を混合した混合物中に添加しＴＫホモミキサー（特殊機化工業株式会社製）で１０，０００ｒｐｍで３分間乳化させエマルジョン部を得た。
【００５７】
次に水３．７重量部、ポリオキシエチレン（１６モル）トリスチリルフェニルエーテル（ローヌプーラン株式会社製、ＳＯＰＲＯＰＨＯＲ  ＢＳＵ）０．０５重量部、ジオクチルスルホこはく酸ナトリウム（東邦化学工業株式会社製、エアロールＣＴ−１）０．０５重量部、平均分子量が１０，０００でポリオキシエチレンの比率が約７０％のポリオキシエチレン・ポリオキシプロピレンブロックポリマー（竹本油脂株式会社製、ニューカルゲン７０１００ＰＢ）０．０５重量部、消泡剤（トーレ・ダウコーニングシリコーン株式会社製、ＳＭ５５１２）０．０５重量部を混合溶解させた溶液にイマゾスルフロン１．７重量部を加えて分散させ、これを湿式粉砕機にて粉砕し、サスペンジョン部を得た。
【００５８】
最後に得られたエマルジョン部８９．４重量部，サスペンジョン部５．６重量部とスチレン／アクリル酸共重合体エマルジョン（固形分約５０％重量含有）（大日本インキ化学工業株式会社製、ＥＣ−８６３）５重量部を混合し均質なサスポエマルジョンを得た。
【００５９】
［実施例２］
ピリブチカルブ５重量部、ジメチルモノプロピルナフタレン（日鉱石油化学株式会社製、ＰＡＤ−１）２０重量部、トリオレイン酸ソルビタン（松本油脂製薬株式会社製、ＲＹ−４２５）０．５重量部及びポリオキシエチレン（１６モル）トリスチリルフェニルエーテル（ローヌプーラン株式会社製、ＳＯＰＲＯＰＨＯＲ  ＢＳＵ）１．０重量部を溶融混合した後、
【００６０】
水２６．７３重量部にジオクチルスルホこはく酸ナトリウム（東邦化学工業株式会社製、エアロールＣＴ−１）０．６重量部、エチレングリコール６重量部、ベストサイド１０００（大日本インキ化学工業株式会社製）０．０５重量部、増粘剤キサンタンガム（ローヌプーラン株式会社製、ＲＨＯＤＯＰＯＬ Ｇ）０．０２重量部、消泡剤（トーレ・ダウコーニングシリコーン株式会社製、ＳＭ５５１２）０．１重量部を混合した混合物中に添加しＴＫホモミキサー（特殊機化工業株式会社製）で１０，０００ｒｐｍで３分間乳化させエマルジョン部を得た。
【００６１】
次に水１３．５８重量部、ポリオキシエチレン（１６モル）トリスチリルフェニルエーテル（ローヌプーラン株式会社製、ＳＯＰＲＯＰＨＯＲ  ＢＳＵ）０．４重量部、消泡剤（トーレ・ダウコーニングシリコーン株式会社製、ＳＭ５５１２）０．０２重量部を混合溶解させた溶液ににシクロスルファムロン６重量部を加えて分散させ、これを湿式粉砕機にて粉砕し、サスペンジョン部を得た。
【００６２】
最後に得られたエマルジョン部６０重量部，サスペンジョン部２０重量部とスチレン／アクリル酸共重合体エマルジョン（固形分約５０％重量含有）（大日本インキ化学工業株式会社製、ＥＣ−８６３）２０重量部を混合し均質なサスポエマルジョンを得た。
【００６３】
［実施例３］
エスプロカルブ５重量部、ベンフレセート５重量部、ジメチルジプロピルナフタレン（日鉱石油化学株式会社製、ＰＡＤ−２）１０重量部、モノオレイン酸ソルビタン（松本油脂製薬株式会社製、シルバンＳ−８０）０．５重量部及びポリオキシエチレン（１４モル）トリスチリルフェニルエーテル（東邦化学工業株式会社製、ＳＯＲＰＯＬ  Ｔ−１５）１．５重量部を溶融混合した後、
【００６４】
水４０．７１重量部にジオクチルスルホこはく酸ナトリウム（日本乳化剤株式会社製、Ｎｅｗｃｏｌ  ２９０Ｍ）１重量部、プロピレングリコール６重量部、結晶析出防止剤（ＩＳＰ株式会社製、Ａｇｒｉｍｅｒ  Ｖｅｍａ  Ｈ２４０）０．１４重量部、ベストサイド１０００（大日本インキ化学工業株式会社製）０．０５重量部、消泡剤（トーレ・ダウコーニングシリコーン株式会社製、ＳＭ５５１２）０．１重量部、を混合した混合物中に添加しダイノミルＫＤＬ型（Ｗ．Ａ．Ｂ．社製）をビーズ充填率０％、周速１０ｍ／ｓの条件で乳化させエマルジョン部を得た。
【００６５】
次に水１１．５４重量部、ポリオキシエチレン（１４モル）トリスチリルフェニルエーテル（東邦化学工業株式会社製、ＳＯＲＰＯＬ  Ｔ−１５）０．２４重量部、ジオクチルスルホこはく酸ナトリウム（日本乳化剤株式会社製、Ｎｅｗｃｏｌ  ２９０Ｍ）０．２重量部、消泡剤（トーレ・ダウコーニングシリコーン株式会社製、ＳＭ５５１２）０．０２重量部を混合溶解させた溶液にシクロスルファムロン８重量部を加えて分散させ、これを湿式粉砕機にて粉砕し、サスペンジョン部を得た。
【００６６】
最後に得られたエマルジョン部７０重量部，サスペンジョン部２０重量部とスチレン／アクリル酸共重合体エマルジョン（固形分約４０％重量含有）（大日本インキ化学工業株式会社製、ＥＣ−７４０）１０重量部を混合し均質なサスポエマルジョンを得た。
【００６７】
［実施例４］
ベンフレセート１０重量部、ジメチルジプロピルナフタレン（日鉱石油化学株式会社製、ＰＡＤ−２）３０重量部、モノオレイン酸ソルビタン（松本油脂製薬株式会社製、シルバンＳ−８０）０．５重量部及びポリオキシエチレン（１６モル）トリスチリルフェニルエーテル（ローヌプーラン株式会社製、ＳＯＰＲＯＰＨＯＲ  ＢＳＵ）１．５重量部を溶融混合した後、
【００６８】
水３０．８１重量部にジオクチルスルホこはく酸ナトリウム（日本乳化剤株式会社製、Ｎｅｗｃｏｌ  ２９０Ｍ）１重量部、プロピレングリコール６重量部、ベストサイド１０００（大日本インキ化学工業株式会社製）０．０５重量部、増粘剤キサンタンガム（ローヌプーラン株式会社製、ＲＨＯＤＯＰＯＬ Ｇ）０．０４重量部、消泡剤（トーレ・ダウコーニングシリコーン株式会社製、ＳＭ５５１２）０．１重量部を混合した混合物中に添加しＴＫホモミキサー（特殊機化工業株式会社製）で１０，０００ｒｐｍで３分間乳化させエマルジョン部を得た。
【００６９】
次に水５．７９重量部、ポリオキシエチレン（１６モル）トリスチリルフェニルエーテル（ローヌプーラン株式会社製、ＳＯＰＲＯＰＨＯＲ  ＢＳＵ）０．１重量部、ジオクチルスルホこはく酸ナトリウム（日本乳化剤株式会社製、Ｎｅｗｃｏｌ  ２９０Ｍ）０．１重量部、消泡剤（トーレ・ダウコーニングシリコーン株式会社製、ＳＭ５５１２）０．０１重量部を混合溶解させた溶液にブロモブチド４重量部を加えて分散させ、これを湿式粉砕機にて粉砕し、サスペンジョン部を得た。
【００７０】
最後に得られたエマルジョン部８０重量部，サスペンジョン部１０重量部とスチレン／アクリル酸共重合体エマルジョン（固形分約５０％重量含有）（大日本インキ化学工業株式会社製、ＢＣ−５３９）１０重量部を混合し均質なサスポエマルジョンを得た。
【００７１】
［実施例５］
ジチオピル５重量部、ジイソプロピルナフタレン（呉羽化学工業株式会社製、Ｒｕｅｔａｓｏｌｖ  ＤＩ）３５重量部、モノオレイン酸ソルビタン（松本油脂製薬株式会社製、シルバンＳ−８０）０．５重量部及びポリオキシエチレン（１６モル）トリスチリルフェニルエーテル（ローヌプーラン株式会社製、ＳＯＰＲＯＰＨＯＲ  ＢＳＵ）１．５重量部を溶融混合した後、
【００７２】
水３０．８１重量部にジアルキルスルホこはく酸マグネシウム（竹本油脂株式会社製、ニューカルゲンＥＰ−３）１重量部、プロピレングリコール６重量部、ベストサイド１０００（大日本インキ化学工業株式会社製）０．０５重量部、増粘剤キサンタンガム（ローヌプーラン株式会社製、ＲＨＯＤＯＰＯＬ Ｇ）０．０４重量部、消泡剤（トーレ・ダウコーニングシリコーン株式会社製、ＳＭ５５１２）０．１重量部を混合した混合物中に添加しＴＫホモミキサー（特殊機化工業株式会社製）で１０，０００ｒｐｍで３分間乳化させエマルジョン部を得た。
【００７３】
次に水５．７９重量部、ポリオキシエチレン（１６モル）トリスチリルフェニルエーテル（ローヌプーラン株式会社製、ＳＯＰＲＯＰＨＯＲ  ＢＳＵ）０．１重量部、ジアルキルスルホこはく酸マグネシウム（竹本油脂株式会社製、ニューカルゲンＥＰ−３）０．１重量部、消泡剤（トーレ・ダウコーニングシリコーン株式会社製、ＳＭ５５１２）０．０１重量部を混合溶解させた溶液にイマゾスルフロン４重量部を加えて分散させ、これを湿式粉砕機にて粉砕し、サスペンジョン部を得た。
【００７４】
最後に得られたエマルジョン部８０重量部，サスペンジョン部１０重量部とスチレン／アクリル酸共重合体エマルジョン（固形分約５０％重量含有）（大日本インキ化学工業株式会社製、ＥＣ−８６３）１０重量部を混合し均質なサスポエマルジョンを得た。
【００７５】
［実施例６］
エスプロカルブ１０量部、ピリブチカルブ５重量部、ジイソプロピルナフタレン（呉羽化学工業株式会社製、Ｒｕｅｔａｓｏｌｖ  ＤＩ）３０重量部、トリオレイン酸ソルビタン（松本油脂製薬株式会社製、ＲＹ−４２５）０．７重量部及びポリオキシエチレン（１６モル）トリスチリルフェニルエーテル（ローヌプーラン株式会社製、ＳＯＰＲＯＰＨＯＲ  ＢＳＵ）１重量部を溶融混合した後、
【００７６】
水２５．６０重量部にジオクチルスルホこはく酸ナトリウム（東邦化学工業株式会社製、エアロールＣＴ−１）１重量部、ポリオキシエチレン（１６モル）トリスチリルフェニルエーテル（ローヌプーラン株式会社製、ＳＯＰＲＯＰＨＯＲＢＳＵ）０．５重量部、プロピレングリコール６重量部、ベストサイド１０００（大日本インキ化学工業株式会社製）０．０５重量部、消泡剤（トーレ・ダウコーニングシリコーン株式会社製、ＳＭ５５１２）０．１重量部、結晶析出防止剤（ＩＳＰ株式会社製、Ａｇｒｉｍｅｒ  ＶｅｍａＨ２４０）０．０５重量部を混合した混合物中に添加しＴＫホモミキサー（特殊機化工業株式会社製）で１０，０００ｒｐｍで３分間乳化させエマルジョン部を得た。
【００７７】
次に水５．７９重量部、ポリオキシエチレン（１６モル）トリスチリルフェニルエーテル（ローヌプーラン株式会社製、ＳＯＰＲＯＰＨＯＲ  ＢＳＵ）０．１重量部、ジオクチルスルホこはく酸ナトリウム（東邦化学工業株式会社製、エアロールＣＴ−１）０．１重量部、消泡剤（トーレ・ダウコーニングシリコーン株式会社製、ＳＭ５５１２）０．０１重量部を混合溶解させた溶液にイマゾスルフロン４重量部を加えて分散させ、これを湿式粉砕機にて粉砕し、サスペンジョン部を得た。
【００７８】
最後に得られたエマルジョン部８０重量部，サスペンジョン部１０重量部とスチレン／アクリル酸共重合体エマルジョン（固形分約５０％重量含有）（大日本インキ化学工業株式会社製、ＢＣ−５３９）１０重量部を混合し均質なサスポエマルジョンを得た。
【００７９】
［実施例７］
ピリブチカルブ１０重量部、エスプロカルブ７重量部、ジチオピル１重量部、ジイソプロピルナフタレン（呉羽化学工業株式会社製、ＫＭＣ−１１３）３８重量部、トリオレイン酸ソルビタン（松本油脂製薬株式会社製、ＲＹ−４２５）０．６重量部及びポリオキシエチレン（１６モル）トリスチリルフェニルエーテル（ローヌプーラン株式会社製、ＳＯＰＲＯＰＨＯＲ  ＢＳＵ）１．０重量部を溶融混合した後、
【００８０】
水２４．９５重量部にジオクチルスルホこはく酸ナトリウム（東邦化学工業株式会社製、エアロールＣＴ−１）０．７重量部、平均分子量が１０，０００でポリオキシエチレンの比率が約７０％のポリオキシエチレン・ポリオキシプロピレンブロックポリマー（竹本油脂株式会社製、ニューカルゲン７０１００ＰＢ）１．０重量部、プロピレングリコール５重量部、ベストサイド１０００（大日本インキ化学工業株式会社製）０．０５重量部、消泡剤（トーレ・ダウコーニングシリコーン株式会社製、ＳＭ５５１２）０．１重量部を混合した混合物中に添加しＴＫホモミキサー（特殊機化工業株式会社製）で１０，０００ｒｐｍで３分間乳化させエマルジョン部を得た。
【００８１】
次に水３．７重量部、ポリオキシエチレン（１６モル）トリスチリルフェニルエーテル（ローヌプーラン株式会社製、ＳＯＰＲＯＰＨＯＲ  ＢＳＵ）０．０５重量部、ジオクチルスルホこはく酸ナトリウム（東邦化学工業株式会社製、エアロールＣＴ−１）０．０５重量部、平均分子量が１０，０００でポリオキシエチレンの比率が約７０％のポリオキシエチレン・ポリオキシプロピレンブロックポリマー（竹本油脂株式会社製、ニューカルゲン７０１００ＰＢ）０．０５重量部、消泡剤（トーレ・ダウコーニングシリコーン株式会社製、ＳＭ５５１２）０．０５重量部を混合溶解させた溶液にイマゾスルフロン１．７重量部を加えて分散させ、これを湿式粉砕機にて粉砕し、サスペンジョン部を得た。
【００８２】
最後に得られたエマルジョン部８９．４重量部，サスペンジョン部５．６重量部とスチレン／アクリル酸共重合体エマルジョン（固形分約５０％重量含有）（大日本インキ化学工業株式会社製、ＢＣ−５３９）５重量部を混合し均質なサスポエマルジョンを得た。
【００８３】
［実施例８］
ピリブチカルブ８重量部、ベンフレセート５重量部、エスプロカルブ１重量部、ジチオピル１重量部、ジイソプロピルナフタレン（呉羽化学工業株式会社製、ＫＭＣ−１１３）３８重量部、トリオレイン酸ソルビタン（松本油脂製薬株式会社製、ＲＹ−４２５）０．６重量部及びポリオキシエチレン（１６モル）トリスチリルフェニルエーテル（ローヌプーラン株式会社製、ＳＯＰＲＯＰＨＯＲ  ＢＳＵ）１．０重量部を溶融混合した後、
【００８４】
水２５．５５重量部にジオクチルスルホこはく酸ナトリウム（東邦化学工業株式会社製、エアロールＣＴ−１）０．７重量部、平均分子量が１０，０００でポリオキシエチレンの比率が約７０％のポリオキシエチレン・ポリオキシプロピレンブロックポリマー（竹本油脂株式会社製、ニューカルゲン７０１００ＰＢ）１重量部、プロピレングリコール５重量部、ベストサイド１０００（大日本インキ化学工業株式会社製）０．０５重量部、消泡剤（トーレ・ダウコーニングシリコーン株式会社製、ＳＭ５５１２）０．１重量部を混合した混合物中に添加しＴＫホモミキサー（特殊機化工業株式会社製）で１０，０００ｒｐｍで３分間乳化させエマルジョン部を得た。
【００８５】
次に水４．１５重量部、ポリオキシエチレン（１６モル）トリスチリルフェニルエーテル（ローヌプーラン株式会社製、ＳＯＰＲＯＰＨＯＲ  ＢＳＵ）０．０５重量部、ジオクチルスルホこはく酸ナトリウム（東邦化学工業株式会社製、エアロールＣＴ−１）０．０５重量部、平均分子量が１０，０００でポリオキシエチレンの比率が約７０％のポリオキシエチレン・ポリオキシプロピレンブロックポリマー（竹本油脂株式会社製、ニューカルゲン７０１００ＰＢ）０．０５重量部を混合溶解させた溶液にシクロスルファムロン３．７重量部を加えて分散させ、これを湿式粉砕機にて粉砕し、サスペンジョン部を得た。
【００８６】
最後に得られたエマルジョン部８９．４重量部，サスペンジョン部５．６重量部とスチレン／アクリル酸共重合体エマルジョン（固形分約４０％重量含有）（大日本インキ化学工業株式会社製、ＥＣ−７４０）５重量部を混合し均質なサスポエマルジョンを得た。
【００８７】
［比較例１］
ピリブチカルブ１０重量部、キシレン・トルエン・１−／２−メチルナフタレン（芳香族留分）（エクソン化学株式会社製、ソルベッソ１５０）４０．６重量部及びポリオキシエチレンキャスターオイルエーテル（竹本油脂株式会社製、ニューカルゲンＤ−２３０）３重量部を溶融混合した後、水３０．２５重量部にポリオキシエチレンアリールフェニルエーテルリン酸エステル化塩（東邦化学工業株式会社製、ソルポール７６７８）１重量部、プロピレングリコール５重量部、ベストサイド１０００（大日本インキ化学工業株式会社製）０．０５重量部、消泡剤（トーレ・ダウコーニングシリコーン株式会社製、ＳＭ５５１２）０．１重量部を混合した混合物中に添加しＴＫホモミキサー（特殊機化工業株式会社製）で１０，０００ｒｐｍで３分間乳化させエマルジョン部を得た。
【００８８】
次に水５．３５重量部、ポリオキシエチレンキャスターオイルエーテル（東邦化学工業株式会社製、ニューカルゲンＤ−２３０）０．５重量部、ポリオキシエチレンアリールフェニルエーテルリン酸エステル化塩（東邦化学工業株式会社製、ソルポール７６７８）０．１重量部、消泡剤（トーレ・ダウコーニングシリコーン株式会社製、ＳＭ５５１２）０．０５重量部を混合溶解させた溶液にイマゾスルフロン４重量部を加えて分散させ、これを湿式粉砕機にて粉砕し、サスペンジョン部を得た。最後に得られたエマルジョン部９０重量部とサスペンジョン部１０重量部を混合し均質なサスポエマルジョンを得た。
【００８９】
［比較例２］
エスプロカルブ１０重量部、キシレン・トルエン・１−／２−メチルナフタレン（芳香族留分）（エクソン化学株式会社製、ソルベッソ１５０）３０重量部及びポリオキシアルキレンアリールフェニルエーテル（竹本油脂株式会社製、ニューカルゲンＦＳ−１）５重量部を溶融混合した後、  水３８．８５重量部にポリオキシエチレンアリールフェニルエーテルリン酸エステル化塩（東邦化学工業株式会社製、ソルポール７６７８）１重量部、プロピレングリコール５重量部、ベストサイド１０００（大日本インキ化学工業株式会社製）０．０５重量部、消泡剤（トーレ・ダウコーニングシリコーン株式会社製、ＳＭ５５１２）０．１重量部を混合した混合物中に添加しＴＫホモミキサー（特殊機化工業株式会社製）で１０，０００ｒｐｍで３分間乳化させエマルジョン部を得た。
【００９０】
次に水５．３５重量部、ポリオキシアルキレンアリールフェニルエーテル（竹本油脂株式会社製、ニューカルゲンＦＳ−１）０．５重量部、ポリオキシエチレンアリールフェニルエーテルリン酸エステル化塩（東邦化学工業株式会社製、ソルポール７６７８）０．１重量部、消泡剤（トーレ・ダウコーニングシリコーン株式会社製、ＳＭ５５１２）０．０５重量部を混合溶解させた溶液にイマゾスルフロン４重量部を加えて分散させ、これを湿式粉砕機にて粉砕し、サスペンジョン部を得た。最後に得られたエマルジョン部９０重量部とサスペンジョン部１０重量部を混合し均質なサスポエマルジョンを得た。
【００９１】
［比較例３］
ピリブチカルブ１０重量部、プレチラクロール７重量部、キシレン・トルエン。１−／２−メチルナフタレン芳香族化合物混合物（高沸点芳香族留分）（エクソン化学株式会社製、ソルベッソ２００）３０重量部、重量部及びポリオキシエチレンキャスターオイルエーテル（東邦化学工業株式会社製、ＳＯＲＰＯＬ  ＣＡ−２０）５重量部を溶融混合した後、水３１．８５重量部にポリオキシエチレンアリールフェニルエーテル硫酸エステル化塩（東邦化学工業株式会社製、ソルポール７５５６）１重量部、プロピレングリコール５重量部、ベストサイド１０００（大日本インキ化学工業株式会社製）０．０５重量部、消泡剤（トーレ・ダウコーニングシリコーン株式会社製、ＳＭ５５１２）０．１重量部を混合した混合物中に添加しＴＫホモミキサー（特殊機化工業株式会社製）で１０，０００ｒｐｍで３分間乳化させエマルジョン部を得た。
【００９２】
次に水５．３５重量部、ポリオキシエチレンキャスターオイルエーテル（東邦化学工業株式会社製、ＳＯＲＰＯＬ  ＣＡ−２０）０．５重量部、ポリオキシエチレンアリールフェニルエーテル硫酸エステル化塩（東邦化学工業株式会社製、ソルポール７５５６）１重量部、消泡剤（トーレ・ダウコーニングシリコーン株式会社製、ＳＭ５５１２）０．０５重量部を混合溶解させた溶液にベンスルフロンメチル４重量部を加えて分散させ、これを湿式粉砕機にて粉砕し、サスペンジョン部を得た。
最後に得られたエマルジョン部９０重量部とサスペンジョン部１０重量部を混合し均質なサスポエマルジョンを得た。
【００９３】
［比較例４］
ピリブチカルブ１０重量部、プレチラクロール７重量部、ジメタメトリン１重量部、ジイソプロピルナフタレン（呉羽化学工業株式会社製、ＫＭＣ−１１３）３８重量部、トリオレイン酸ソルビタン（松本油脂製薬株式会社製、ＲＹ−４２５）０．６重量部及びポリオキシエチレン（１６モル）トリスチリルフェニルエーテル（ローヌプーラン株式会社製、ＳＯＰＲＯＰＨＯＲ  ＢＳＵ）１．０重量部を溶融混合した後、
【００９４】
水２４．６５重量部にジオクチルスルホこはく酸ナトリウム（東邦化学工業株式会社製、エアロールＣＴ−１）０．７重量部、平均分子量が１０，０００でポリオキシエチレンの比率が約７０％のポリオキシエチレン・ポリオキシプロピレンブロックポリマー（竹本油脂株式会社製、ニューカルゲン７０１００ＰＢ）１．３重量部、プロピレングリコール５重量部、ベストサイド１０００（大日本インキ化学工業株式会社製）０．０５重量部、消泡剤（トーレ・ダウコーニングシリコーン株式会社製、ＳＭ５５１２）０．１重量部を混合した混合物中に添加しＴＫホモミキサー（特殊機化工業株式会社製）で１０，０００ｒｐｍで３分間乳化させエマルジョン部を得た。
【００９５】
次に水２．９重量部、ポリオキシエチレン（１６モル）トリスチリルフェニルエーテル（ローヌプーラン株式会社製、ＳＯＰＲＯＰＨＯＲ  ＢＳＵ）０．０５重量部、ジオクチルスルホこはく酸ナトリウム（東邦化学工業株式会社製、エアロールＣＴ−１）０．０５重量部、平均分子量が約１０，０００でポリオキシエチレンの比率が約７０％のポリオキシエチレン・ポリオキシプロピレンブロックポリマー（竹本油脂株式会社製、ニューカルゲン７０１００ＰＢ）０．０５重量部、消泡剤（トーレ・ダウコーニングシリコーン株式会社製、ＳＭ５５１２）０．０５重量部を混合溶解させた溶液にベンスルフロンメチル２．５重量部を加えて分散させ、これを湿式粉砕機にて粉砕し、サスペンジョン部を得た。
【００９６】
最後に得られたエマルジョン部９４．４重量部とサスペンジョン部５．６重量部を混合し均質なサスポエマルジョンを得た。
【００９７】
［比較例５］
ピリブチカルブ５重量部、ジメチルモノプロピルナフタレン（日鉱石油化学株式会社製、ＰＡＤ−１）２０重量部、トリオレイン酸ソルビタン（松本油脂製薬株式会社製、ＲＹ−４２５）０．５重量部及びポリオキシエチレン（１６モル）トリスチリルフェニルエーテル（ローヌプーラン株式会社製、ＳＯＰＲＯＰＨＯＲＢＳＵ）１．０重量部を溶融混合した後、
【００９８】
水４６．７５重量部にジオクチルスルホこはく酸ナトリウム（東邦化学工業株式会社製、エアロールＣＴ−１）０．６重量部、エチレングリコール６重量部、ベストサイド１０００（大日本インキ化学工業株式会社製）０．０５重量部、消泡剤（トーレ・ダウコーニングシリコーン株式会社製、ＳＭ５５１２）０．１重量部を混合した混合物中に添加しＴＫホモミキサー（特殊機化工業株式会社製）で１０，０００ｒｐｍで３分間乳化させエマルジョン部を得た。
【００９９】
次に水１３．５８重量部、ポリオキシエチレン（１６モル）トリスチリルフェニルエーテル（ローヌプーラン株式会社製、ＳＯＰＲＯＰＨＯＲ  ＢＳＵ）０．４重量部、消泡剤（トーレ・ダウコーニングシリコーン株式会社製、ＳＭ５５１２）０．０２重量部を混合溶解させた溶液にベンスルフロンメチル６重量部を加えて分散させ、これを湿式粉砕機にて粉砕し、サスペンジョン部を得た。
【０１００】
最後に得られたエマルジョン部８０重量部とサスペンジョン部２０重量部を混合し均質なサスポエマルジョンを得た。
【０１０１】
［比較例６］
ジメタメトリン５重量部、ベンフレセート５重量部、ジメチルジプロピルナフタレン（日鉱石油化学株式会社製、ＰＡＤ−２）１０重量部、モノオレイン酸ソルビタン（松本油脂製薬株式会社製、シルバンＳ−８０）０．５重量部及びポリオキシエチレン（１４モル）トリスチリルフェニルエーテル（東邦化学工業株式会社製、ＳＯＲＯＰＯＬ  Ｔ−１５）１．５重量部を溶融混合した後、水５０．８５重量部にジアルキルスルホこはく酸ナトリウム（日本乳化剤株式会社製、Ｎｅｗｃｏｌ  ２９０Ｍ）１重量部、プロピレングリコール６重量部、ベストサイド１０００（大日本インキ化学工業株式会社製）０．０５重量部、消泡剤（トーレ・ダウコーニングシリコーン株式会社製、ＳＭ５５１２）０．１重量部を混合した混合物中に添加しＴＫホモミキサー（特殊機化工業株式会社製）で１０，０００ｒｐｍで３分間乳化させエマルジョン部を得た。
【０１０２】
次に水１１．５４重量部、ポリオキシエチレン（１４モル）トリスチリルフェニルエーテル（東邦化学工業株式会社製、ＳＯＲＯＰＯＬ  Ｔ−１５）０．２４重量部、ｎｅｗｃｏｌ  （東邦化学工業株式会社製）０．２重量部、消泡剤（トーレ・ダウコーニングシリコーン株式会社製、ＳＭ５５１２）０．０２重量部を混合溶解させた溶液にシクロスルファムロン８重量部を加えて分散させ、これを湿式粉砕機にて粉砕し、サスペンジョン部を得た。
最後に得られたエマルジョン部８０重量部とサスペンジョン部２０重量部を混合し均質なサスポエマルジョンを得た。
【０１０３】
［比較例７］
ピリブチカルブ１０重量部、プレチラクロール７重量部、ジメタメトリン１重量部、キシレン３８重量部、トリオレイン酸ソルビタン（松本油脂製薬株式会社製、ＲＹ−４２５）０．６重量部及びポリオキシエチレン（１６モル）トリスチリルフェニルエーテル（ローヌプーラン株式会社製、ＳＯＰＲＯＰＨＯＲ  ＢＳＵ）１．０重量部を溶融混合した後、水２９．６５重量部にジオクチルスルホこはく酸ナトリウム（東邦化学工業株式会社製、エアロールＣＴ−１）０．７重量部、平均分子量が約１０，０００でポリオキシエチレンの比率が約７０％のポリオキシエチレン・ポリオキシプロピレンブロックポリマー（竹本油脂株式会社製、ニューカルゲン７０１００ＰＢ）１．３重量部、プロピレングリコール５重量部、ベストサイド１０００（大日本インキ化学工業株式会社製）０．０５重量部、消泡剤（トーレ・ダウコーニングシリコーン株式会社製、ＳＭ５５１２）０．１重量部を混合した混合物中に添加しＴＫホモミキサー（特殊機化工業株式会社製）で１０，０００ｒｐｍで３分間乳化させエマルジョン部を得た。
【０１０４】
次に水２．９重量部、ポリオキシエチレン（１６モル）トリスチリルフェニルエーテル（ローヌプーラン株式会社製、ＳＯＰＲＯＰＨＯＲ  ＢＳＵ）０．０５重量部、ジオクチルスルホこはく酸ナトリウム（東邦化学工業株式会社製、エアロールＣＴ−１）０．０５重量部、平均分子量が約１０，０００でポリオキシエチレンの比率が約７０％のポリオキシエチレン・ポリオキシプロピレンブロックポリマー（竹本油脂株式会社製、ニューカルゲン７０１００ＰＢ）０．０５重量部、消泡剤（トーレ・ダウコーニングシリコーン株式会社製、ＳＭ５５１２）０．０５重量部を混合溶解させた溶液にベンスルフロンメチル２．５重量部を加えて分散させ、これを湿式粉砕機にて粉砕し、サスペンジョン部を得た。
【０１０５】
最後に得られたエマルジョン部９４．４重量部とサスペンジョン部５．６重量部を混合し均質なサスポエマルジョンを得た。
【０１０６】
［比較例８］
ピリブチカルブ５重量部、キシレン・トルエン・１−／２−メチルナフタレン芳香族化合物混合物（高沸点芳香族留分）（エクソン化学株式会社製、ソルベッソ２００）２０重量部、トリオレイン酸ソルビタン（松本油脂製薬株式会社製、ＲＹ−４２５）０．５重量部及びポリオキシエチレン（１６モル）トリスチリルフェニルエーテル（ローヌプーラン株式会社製、ＳＯＰＲＯＰＨＯＲ  ＢＳＵ）１．０重量部を溶融混合した後、
【０１０７】
水４６．７５重量部にジオクチルスルホこはく酸ナトリウム（東邦化学工業株式会社製、エアロールＣＴ−１）０．６重量部、エチレングリコール６重量部、ベストサイド１０００（大日本インキ化学工業株式会社製）０．０５重量部、消泡剤（トーレ・ダウコーニングシリコーン株式会社製、ＳＭ５５１２）０．１重量部を混合した混合物中に添加しＴＫホモミキサー（特殊機化工業株式会社製）で１０，０００ｒｐｍで３分間乳化させエマルジョン部を得た。
【０１０８】
次に水１３．５８重量部、ポリオキシエチレン（１６モル）トリスチリルフェニルエーテル（ローヌプーラン株式会社製、ＳＯＰＲＯＰＨＯＲ  ＢＳＵ）０．４重量部、消泡剤（トーレ・ダウコーニングシリコーン株式会社製、ＳＭ５５１２）０．０２重量部を混合溶解させた溶液にベンスルフロンメチル６重量部を加えて分散させ、これを湿式粉砕機にて粉砕し、サスペンジョン部を得た。
最後に得られたエマルジョン部８０重量部とサスペンジョン部２０重量部を混合し均質なサスポエマルジョンを得た。
【０１０９】
［比較例９］
ジメタメトリン５重量部、ベンフレセート５重量部、フェニルキシリルエタンＳ（日本石油株式会社製、ＳＡＳ−２９６）１０重量部、モノオレイン酸ソルビタン（松本油脂製薬株式会社製、シルバンＳ−８０）０．５重量部及びポリオキシエチレン（１４モル）トリスチリルフェニルエーテル（東邦化学工業株式会社製、ＳＯＲＯＰＯＬ  Ｔ−１５）１．５重量部を溶融混合した後、水５０．８５重量部にジアルキルスルホこはく酸ナトリウム（日本乳化剤株式会社製、Ｎｅｗｃｏｌ  ２９０Ｍ）１重量部、プロピレングリコール６重量部、ベストサイド１０００（大日本インキ化学工業株式会社製）０．０５重量部、消泡剤（トーレ・ダウコーニングシリコーン株式会社製、ＳＭ５５１２）０．１重量部を混合した混合物中に添加しＴＫホモミキサー（特殊機化工業株式会社製）で１０，０００ｒｐｍで３分間乳化させエマルジョン部を得た。
【０１１０】
次に水１１．５４重量部、ポリオキシエチレン（１４モル）トリスチリルフェニルエーテル（東邦化学工業株式会社製、ＳＯＲＯＰＯＬ  Ｔ−１５）０．２４重量部、ジアルキルスルホこはく酸ナトリウム（日本乳化剤株式会社製、Ｎｅｗｃｏｌ  ２９０Ｍ）０．２重量部、消泡剤（トーレ・ダウコーニングシリコーン株式会社製、ＳＭ５５１２）０．０２重量部を混合溶解させた溶液にシクロスルファムロン８重量部を加えて分散させ、これを湿式粉砕機にて粉砕し、サスペンジョン部を得た。
最後に得られたエマルジョン部８０重量部とサスペンジョン部２０重量部を混合し均質なサスポエマルジョンを得た。
【０１１１】
［比較例１０］
ピリブチカルブ１０重量部、プレチラクロール７重量部、ジメタメトリン１重量部、ジイソプロピルナフタレン（呉羽化学工業株式会社製、ＫＭＣ−１１３）３８重量部、トリオレイン酸ソルビタン（松本油脂製薬株式会社製、ＲＹ−４２５）０．６重量部及びポリオキシエチレン（１６モル）トリスチリルフェニルエーテル（ローヌプーラン株式会社製、ＳＯＰＲＯＰＨＯＲ  ＢＳＵ）１．０重量部を溶融混合した後、
【０１１２】
水２４．６５重量部にジオクチルスルホこはく酸ナトリウム（東邦化学工業株式会社製、エアロールＣＴ−１）０．７重量部、平均分子量が約１０，０００でポリオキシエチレンの比率が約７０％のポリオキシエチレン・ポリオキシプロピレンブロックポリマー（竹本油脂株式会社製、ニューカルゲン７０１００ＰＢ）１．３重量部、プロピレングリコール５重量部、ベストサイド１０００（大日本インキ化学工業株式会社製）０．０５重量部、消泡剤（トーレ・ダウコーニングシリコーン株式会社製、ＳＭ５５１２）０．１重量部を混合した混合物中に添加しＴＫホモミキサー（特殊機化工業株式会社製）で１０，０００ｒｐｍで３分間乳化させエマルジョン部を得た。
【０１１３】
次に水２．９重量部、ポリオキシエチレン（１６モル）トリスチリルフェニルエーテル（ローヌプーラン株式会社製、ＳＯＰＲＯＰＨＯＲ  ＢＳＵ）０．０５重量部、ジオクチルスルホこはく酸ナトリウム（東邦化学工業株式会社製、エアロールＣＴ−１）０．０５重量部、平均分子量が約１０，０００でポリオキシエチレンの比率が約７０％のポリオキシエチレン・ポリオキシプロピレンブロックポリマー（竹本油脂株式会社製、ニューカルゲン７０１００ＰＢ）０．０５重量部、消泡剤（トーレ・ダウコーニングシリコーン株式会社製、ＳＭ５５１２）０．０５重量部を混合溶解させた溶液にベンスルフロンメチル２．５重量部を加えて分散させ、これを湿式粉砕機にて粉砕し、サスペンジョン部を得た。
【０１１４】
最後に得られたエマルジョン部８９．４重量部，サスペンジョン部５．６重量部と酢酸ビニルエマルジョン樹脂（大日本インキ化学工業株式会社製、ＥＣ−６６２０）５重量部を混合し均質なサスポエマルジョンを得た。
【０１１５】
［比較例１１］
ピリブチカルブ５重量部、ジメチルモノプロピルナフタレン（日鉱石油化学株式会社製、ＰＡＤ−１）２０重量部、トリオレイン酸ソルビタン（松本油脂製薬株式会社製、ＲＹ−４２５）０．５重量部及びポリオキシエチレン（１６モル）トリスチリルフェニルエーテル（ローヌプーラン株式会社製、ＳＯＰＲＯＰＨＯＲ  ＢＳＵ）１．０重量部を溶融混合した後、水２６．７５重量部にジオクチルスルホこはく酸ナトリウム（東邦化学工業株式会社製、エアロールＣＴ−１）０．６重量部、エチレングリコール６重量部、ベストサイド１０００（大日本インキ化学工業株式会社製）０．０５重量部、
【０１１６】
消泡剤（トーレ・ダウコーニングシリコーン株式会社製、ＳＭ５５１２）０．１重量部を混合した混合物中に添加しＴＫホモミキサー（特殊機化工業株式会社製）で１０，０００ｒｐｍで３分間乳化させエマルジョン部を得た。
【０１１７】
次に水１３．５８重量部、ポリオキシエチレン（１６モル）トリスチリルフェニルエーテル（ローヌプーラン株式会社製、ＳＯＰＲＯＰＨＯＲ  ＢＳＵ）０．４重量部、消泡剤（トーレ・ダウコーニングシリコーン株式会社製、ＳＭ５５１２）０．０２重量部を混合溶解させた溶液にベンスルフロンメチル６重量部を加えて分散させ、これを湿式粉砕機にて粉砕し、サスペンジョン部を得た。
最後に得られたエマルジョン部６０重量部、サスペンジョン部２０重量部とポリアクリル酸ナトリウム（花王株式会社製、ポイズ５３０）２０重量部を混合し均質なサスポエマルジョンを得た。
【０１１８】
［比較例１２］
ジメタメトリン５重量部、ベンフレセート５重量部、ジメチルジプロピルナフタレン（日鉱石油化学株式会社製、ＰＡＤ−２）１０重量部、モノオレイン酸ソルビタン（松本油脂製薬株式会社製、シルバンＳ−８０）０．５重量部及びポリオキシエチレン（１４モル）トリスチリルフェニルエーテル（東邦化学工業株式会社製、ＳＯＲＯＰＯＬ  Ｔ−１５）１．５重量部を溶融混合した後、水４０．８５重量部にジアルキルスルホこはく酸ナトリウム（日本乳化剤株式会社製、Ｎｅｗｃｏｌ  ２９０Ｍ）１重量部、プロピレングリコール６重量部、ベストサイド１０００（大日本インキ化学工業株式会社製）０．０５重量部、消泡剤（トーレ・ダウコーニングシリコーン株式会社製、ＳＭ５５１２）０．１重量部を混合した混合物中に添加しＴＫホモミキサー（特殊機化工業株式会社製）で１０，０００ｒｐｍで３分間乳化させエマルジョン部を得た。
【０１１９】
次に水１１．５４重量部、ポリオキシエチレン（１４モル）トリスチリルフェニルエーテル（東邦化学工業株式会社製、ＳＯＲＯＰＯＬ  Ｔ−１５）０．２４重量部、ジアルキルスルホこはく酸ナトリウム（日本乳化剤株式会社製、Ｎｅｗｃｏｌ  ２９０Ｍ）０．２重量部、消泡剤（トーレ・ダウコーニングシリコーン株式会社製、ＳＭ５５１２）０．０２重量部を混合溶解させた溶液にシクロスルファムロン８重量部を加えて分散させ、これを湿式粉砕機にて粉砕し、サスペンジョン部を得た。
【０１２０】
最後に得られたエマルジョン部７０重量部、サスペンジョン部２０重量部とポリアクリル酸樹脂（大日本インキ化学工業株式会社製、ウォータゾールＳ７５３）１０重量部を混合し均質なサスポエマルジョンを得た。
【０１２１】
（試験例１）  付着薬害試験
面積６０ｃｍ2の樹脂製ポットに代掻き状態の水田土壌を詰め、幼苗期の稲（葉、コシヒカリ）を移植し、２ｃｍの湛水条件とした。翌日、供試薬剤が湛水中に落下しないようにポットにカバーをした上で、実施例１〜８及び比較例１〜１２の供試薬剤を地表面から４５度に傾けた稲の第２葉に２ｃｍの高さから、パスツールピペットを用いて１滴（約０．０１ｍｌ）滴下し、１週間後に稲の成育状況を下記の５段階で評価した。
付着部は葉身先端部と葉身基部の２カ所について２回の反復の試験を行った。
【０１２２】
0004615086.tif 000002
【０１２３】
（表１）に示すように実施例１〜８のサスポエマルジョンは稲に付着しても薬害が発生しなかった。反対に比較例１〜１２では薬剤付着場所が葉身基部の場合にすべてが完全枯死、葉身先端部の場合でも比較例１〜３は完全枯死、その他も大小の生育影響が見られた。
【０１２４】
【表１】
0004615086.tif 000003
【０１２５】
（試験例２）  保存安定性の測定
調製したサスポエマルジョン剤を５００ｍｌのガラス瓶に入れ、製剤直後の場合及び４０℃の恒温器に３カ月間静置保存した場合の各々のサスポエマルジョン剤の平均粒子径（μｍ）を測定した。この結果を（表２）に示した。
【０１２６】
また、同様に、−５℃３日、室温１日、４０℃３日を１サイクルとして繰り返し行い、３ヶ月間静置保存したサスポエマルジョン剤の平均粒子径（μｍ）を測定した。この結果を（表３）に示した。
【０１２７】
なお、測定は、粒度分布測定装置（ＬＳ２３０：コールター社製）を用いて粒子径の経時変化を調べた。また、光学顕微鏡（×４００）を用いて凝集物の形成の有無を確認した。
平均粒子径が経時的に大きくなるものについては、エマルジョンの破壊、エマルジョン部とサスペンジョン部の凝集が考えられ、保存安定性の面で実用性上問題がある。また、光学顕微鏡を使った目視による製剤状態の観察により、凝集物の存在がわかる。
【０１２８】
（試験例３）  化学的安定性
調製したサスポエマルジョン剤を５００ｍｌのガラス瓶に入れ、製剤直後の場合及び４０℃の恒温器に３カ月間静置保存した場合の各々のサスポエマルジョン剤中のスルホニル尿素化合物（ＳＵ）の有効成分濃度を測定し、残存率（％）を調べた。この結果を（表２）に示した。
【０１２９】
また、同様に、−５℃３日、室温１日、４０℃３日を１サイクルとして繰り返し行い、３ヶ月間静置保存したサスポエマルジョン剤中のスルホニル尿素化合物（ＳＵ）の有効成分濃度を測定し、残存率（％）を調べた。この結果を（表３）に示した。
【０１３０】
なお、濃度の測定は高速液体クロマトグラフィー（ガリバーシリーズ：日本分光株式会社製）を用いて行った。保存試験開始の初期値を１００として、測定値は初期値に対する割合（％）で算出した。すなわち、１００％であれば分解は起こっておらず、割合（％）が低下すればするほど分解が進行しており、実用性のあるサスポエマルジョン剤としては不適である。
【０１３１】
（試験例４）  粘度測定
試験例１で用いたサスポエマルジョン剤のガラス瓶の倒立を１０回繰り返し行った後、粘度を測定した。この結果を（表３）に示した。
測定にはＢ型粘度計（ＢＭ型、東京計器株式会社製）を用い、測定条件はローターＮｏ．３、ローター回転数６０ｒｐｍ、製剤温度２０±０．４℃で行った。粘度は経時的変化が少ないものほど良好である。
【０１３２】
（試験例５）  水中における分散性の測定
５００ｍｌビーカーに水４００ｍｌを入れ、製剤直後の場合及び４０℃の恒温器に３ヶ月間静置保存した場合の各々のサスポエマルジョン剤をピペットにて５滴（約０．０５ｍｌ）滴下して拡散状態を観察し、次の４段階での評価を行った。この結果を（表２）に示した。
【０１３３】
また、同様に、−５℃３日、室温１日、４０℃３日を１サイクルとして繰り返し行い、３ヶ月間静置保存した、サスポエマルジョン剤の拡散状態を観察した。この結果を（表３）に示した。
【０１３４】
拡散状態は良好なものほど好ましい。
【０１３５】
◎：拡散状態が極めて良好。薬剤は水面・水中で拡散するように分散する。
○：拡散状態が良好。薬剤は水面で拡散し、水の中で一部拡散しながら液滴の形で水中を落ちていくが、底に着くまでには分散してしまう。
△：拡散状態がやや悪い。薬剤の大部分が液滴の形で底まで落ちるが、ビーカーを棒などで撹拌すれば分散する。
×：拡散状態が悪い。薬剤は液滴の形で底まで落ち、ビーカーを棒などで撹拌しても容易に分散しない。
【０１３６】
【表２】
0004615086.tif 000004
【０１３７】
以上以下、「ＳＵ」とはスルホニル尿素化合物（シクロスルファムロン、イマゾスルフロン、ベンスルフロンメチル等）のことである。
【０１３８】
【表３】
0004615086.tif 000005
【０１３９】
＊サイクル；−５℃３日、室温１日及び４０℃３日で１サイクルとして繰り返し３ヶ月間行った。
【０１４０】
（表１）及び（表２）に示す結果より、実施例のサスポエマルジョン剤は比較例のものより付着薬害がなく、粒子径及び粘度の経時変化が無く化学的に安定であることがわかった。
【０１４１】
また、（表１）及び（表２）に示す結果より、比較例１〜３は付着薬害が強く、物理的安定性、化学的安定性など保存安定性も良くなかった。比較例７〜９は付着薬害が強く、化学的安定性も良くなかった。樹脂を添加していない比較例４〜６及び芳香族系樹脂以外の樹脂を添加した比較例１０〜比較例１２ではやはり付着薬害が強かった。
（表３）に示す結果より、実施例１〜８は低温（−５℃）及び高温（４０℃）の繰り返しにおいても粒子径及び粘度の経時変化が無く化学的にも安定であった。
【０１４２】
（試験例６）  生物効果試験
代掻き、稲移植後の水田に、畦畔板を用いて長さ３０ｍ、幅４ｍの区画を作製した。区画作製の７日後、区画の端から５ｍごと計７カ所に直径２０ｃｍの樹脂製リングを埋めノビエ、ホタルイ、一年生広葉を播種した。さらにその７日後（ノビエ、ホタルイ、一年生広葉発芽時）、約５ｃｍの湛水条件とし、区画内外の水の移動を止めた上で３０ｍ幅の両端から試験薬剤をそれぞれ３０ｇずつ処理した。処理後３日間水の移動を止め、その後は湛水深を保ちながら圃場を管理した。処理２９日後に調査を行い、下記の５段階で評価した。その結果を（表５）に示した。
【０１４３】
０：草丈抑制なし（無処理区と同様）
１：２０％の草丈抑制
２：４０％の草丈抑制
３：６０％の草丈抑制
４：８０％の草丈抑制
５：完全枯死
【０１４４】
【表４】
0004615086.tif 000006
【０１４５】
（表１）及び（表４）に示す結果より、実施例１のサスポエマルジョン剤は、稲へ付着しても薬害が発生せず、また水田への直接散布でも除草効果に優れていたことから、この使用方法での実用性も充分に可能であることが証明された。
【０１４６】
（試験例７）  付着力の測定
平らな地面にポリエチレン製ビニールシートを敷き、２ｃｍの高さから、各供試薬剤をマイクロピペットを用いて１滴（約０．０５ｍｌ）滴下し、室温２０℃で５時間放置した。その後、ビニールシートを垂直に立て掛け、１２時間後の薬剤の状態と移動距離を測定した。
【０１４７】
◎：乾燥後、油を抱き込んで固化し、はじき出された油も増粘する。
○：乾燥後、油状物だけとなるが油は増粘する。
△：乾燥後、油を抱き込んで固化するが、はじき出された油状物は流動性がある。
×：乾燥後、流動性のある油状物だけとなる。
【０１４８】
【表５】
0004615086.tif 000007
【０１４９】
（表５）に示すように、実施例１〜８のサスポエマルジョンはビニールシートに対しても高い付着力を示し、また乾燥後の展延が少なかった。反対に比較例１〜１２では付着力が弱く、乾燥後の展延が大きいことがわかった。
【０１５０】
【発明の効果】
本発明のサスポエマルジョン型の農園芸用農薬組成物は、農作物に付着しても薬害が発生せず、加水分解性の高い除草活性成分の分解が効果的に抑制され、更に低温並びに高温において長期間貯蔵した後においても保存安定性に優れる。